(57)【要約】  本発明の課題は、目付が２００ｇ／ｍ２以下と小さく軽量でありながら、保温性に優れた織物を提供することにある。  本発明の課題は、単繊維繊度が０．５〜１．７ｄｔｅｘであるアクリル繊維の含有率が１０〜７５質量％であり、目付が１１５〜２００ｇ／ｍ２である織物とすることにより、解決することができる。本発明の織物は、綿の含有率を２５〜９０質量％、厚さを０．２〜０．５ｍｍ、セルロース系化学繊維の含有率を５〜２５質量％とすることが好ましい。さらに、本発明の織物は、経糸を綿１００％からなる糸、緯糸をアクリル繊維を含有する糸とすること、経糸及び緯糸のそれぞれのアクリル繊維の含有率を１０〜７５質量％とすることが好ましい。【特許請求の範囲】
【請求項１】
単繊維繊度が０．５〜１．７ｄｔｅｘであるアクリル繊維の含有率が１０〜７５質量％、目付が１１５〜２００ｇ／ｍ２である織物。
【請求項２】
綿の含有率が２５〜９０質量％である請求項１に記載の織物。
【請求項３】
厚さが０．２〜０．５ｍｍである請求項１または２に記載の織物。
【請求項４】
セルロース系化学繊維の含有率が５〜２５質量％である請求項１〜３のいずれか一項に記載の織物。
【請求項５】
経糸が綿１００％からなる糸であり、緯糸がアクリル繊維を含有する糸からなる請求項１〜４のいずれか一項に記載の織物。
【請求項６】
経糸及び緯糸のそれぞれにおけるアクリル繊維の含有率が１０〜７５質量％である請求項１〜４のいずれか一項に記載の織物。
【請求項７】
経糸及び緯糸の太さが、それぞれ綿番手で１５〜５０番手である請求項１〜６のいずれか一項に記載の織物。
【請求項８】
緯糸の織密度が５０〜９０本／インチである請求項１〜７のいずれか一項に記載の織物。
【請求項９】
片面または両面が起毛されている請求項１〜８のいずれか一項に記載の織物。
【請求項１０】
密度が０．３〜０．５ｇ／ｃｍ３である請求項１〜９のいずれか一項に記載の織物。
【請求項１１】
織組織が、綾織、朱子織のいずれかである請求項１〜１０のいずれか一項に記載の織物。
【請求項１２】
保温率が１８〜２６％である請求項１〜１１のいずれか一項に記載の織物。
【請求項１３】
単位目付当たりの保温率が０．１５５〜０．２００である請求項１〜１２のいずれか一項に記載の織物。
【請求項１４】
単位密度当たりの保温率が４０〜７５である請求項１〜１３のいずれか一項に記載の織物。
【請求項１５】
ＣＬＯ値が０．１０〜０．２５である請求項１〜１４のいずれか一項に記載の織物。
【請求項１６】
抗ピル性が３級以上である請求項１〜１５のいずれか一項に記載の織物。
【発明の詳細な説明】
【技術分野】
【０００１】
本発明は、目付が小さく軽量でありながら、保温性に優れた織物に関する。
【背景技術】
【０００２】
秋冬用肌着には、素材の持つ保温性の高さからアクリル繊維を使用した素材が使用されている。外衣においても保温性が求められており、セーター、フェイクファーコートにはアクリル繊維が使用されている。【０００３】
しかしながら、アクリル繊維を含む紡績糸を使用した織物は、アイロンを当てた時のテカリの問題があり、シャツ地用の織物には使用されていなかった。【０００４】
織物に使用される素材には、綿糸や、フィラメント加工糸などが多く使用されている。【０００５】
特許文献１には、経糸に綿糸を使用し、緯糸に異型断面のポリエステルフィラメント糸と、天然蛋白質を添加混合したビスコースレーヨン系繊維およびポリアクリル系繊維の混紡糸とを含む合撚糸を使用したデニム地が記載されており、デニム地にしっとり感やヌメリ感を与えるために天然蛋白質を添加混合したビスコースレーヨン系繊維を用い、保温性を得るためにアクリル系繊維を混紡すると記載されている。【０００６】
特許文献２には、ウール、難燃レーヨン、難燃アクリル繊維の混紡糸を経糸・緯糸に含む織物が記載されており、耐熱性、難燃性向上の目的で難燃アクリル繊維が使用されている。
【先行技術文献】
【特許文献】
【０００７】
【特許文献１】特開２０１０−０３７６８３号公報
【特許文献２】特開２００８−２０８５０９号公報
【発明の概要】
【発明が解決しようとする課題】
【０００８】
特許文献１に記載されているデニム生地は、目付が大きいものであるにもかかわらず、保温率が低いものであった。【０００９】
特許文献２に記載されている織物は、吸湿性を持つことと輻射熱を遮る為に羊毛を使用していることが記載されている。羊毛を使用することで着心地が良くなることが記載されているが、コストを抑える為に使用される羊毛の繊度は４ｄｔｅｘ近辺であり、肌への接触時に、人によってはチクチク感を持ってしまうことが記載されており、欠点を補う為に、織物の裏面に綿布を縫い付けることが記載されている。
【課題を解決するための手段】
【００１０】
１．単繊維繊度が０．５〜１．７ｄｔｅｘであるアクリル繊維の含有率が１０〜７５質量％、目付が１１５〜２００ｇ／ｍ２である織物。
２．綿の含有率が２５〜９０質量％である１に記載の織物。
３．厚さが０．２〜０．５ｍｍである１または２に記載の織物。
４．セルロース系化学繊維の含有率が５〜２５質量％である１〜３のいずれかに記載の織物。
５．経糸が綿１００％からなる糸であり、緯糸がアクリル繊維を含有する糸からなる１〜４のいずれかに記載の織物。
６．経糸及び緯糸のそれぞれにおけるアクリル繊維の含有率が１０〜７５質量％である１〜４のいずれかに記載の織物。
７．経糸及び緯糸の太さが、それぞれ綿番手で１５〜５０番手である１〜６のいずれかに記載の織物。
８．緯糸の織密度が５０〜９０本／インチである１〜７のいずれかに記載の織物。
９．片面または両面が起毛されている１〜８のいずれかに記載の織物。
１０．密度が０．３〜０．５ｇ／ｃｍ３である１〜９のいずれかに記載の織物。
１１．織組織が、綾織、朱子織のいずれかである１〜１０のいずれかに記載の織物。
１２．保温率が１８〜２６％である１〜１１のいずれかに記載の織物。
１３．単位目付当たりの保温率が０．１５５〜０．２００である１〜１２のいずれかに記載の織物。
１４．単位密度当たりの保温率が４０〜７５である１〜１３のいずれかに記載の織物。
１５．ＣＬＯ値が０．１０〜０．２５である１〜１４のいずれかに記載の織物。
１６．抗ピル性が３級以上である１〜１５のいずれかに記載の織物。
【発明の効果】
【００１１】
本発明によれば、目付が２００ｇ／ｍ２以下と小さく軽量でありながら、保温性に優れた織物を提供することができ、また、軽量で保温に優れた織物を商業的に得ることができる。
【発明を実施するための形態】
【００１２】
本発明の織物は、単繊維繊度が０．５〜１．７ｄｔｅｘであるアクリル繊維の含有率が１０〜７５質量％、目付が１１５〜２００ｇ／ｍ２である。
【００１３】
前記単繊維繊度は０．５ｄｔｅｘ以上であれば、紡績工程での加工通過性が安定することで品質が向上するので好ましく、１．７ｄｔｅｘ以下であれば、風合いが柔らかくなるので好ましい。これらの観点から、前記単繊維繊度は０．８〜１．２ｄｔｅｘがさらに好ましい。
【００１４】
前記アクリル繊維の含有率が１０質量％以上であれば、保温率が高くなるので好ましく、７５質量％以下であれば、綿を２５質量％以上含有させることができ、吸水性及び肌触りが良くなるので好ましい。これらの観点から、前記アクリル繊維の含有率は、２０〜５０質量％がより好ましく、２５〜４０質量％がさらに好ましい。
【００１５】
前記目付が１１５ｇ／ｍ２以上であれば、アクリル繊維による保温率向上の効果が得られ、目付が２００ｇ／ｍ２以下であれば、織物が軽いと感じられ、風合いが硬くなり過ぎないので好ましい。これらの観点から、前記目付は、１２０〜１６０ｇ／ｍ２がより好ましく、１３０〜１５０ｇ／ｍ２がさらに好ましい。
【００１６】
本発明の織物は、綿の含有率が２５〜９０質量％であることが好ましい。
【００１７】
前記綿の含有率が２５質量％以上であれば、吸水性及び肌触りが良くなり、９０質量％以下であれば、アクリル繊維を１０質量％以上含有できるため保温性を向上し易いので好ましい。これらの観点から、前記綿の含有率は、アクリル繊維の含有率に従い、５０〜８０質量％がより好ましく、６０〜７５質量％がさらに好ましい。
【００１８】
本発明の織物は、厚さが０．２〜０．５ｍｍであることが好ましい。
【００１９】
前記厚さが０．２ｍｍ以上であれば、アクリル繊維による保温率向上の効果が得られ、厚さが０．５ｍｍ以下であれば、織物が重くなく、風合いが硬くなり過ぎないので好ましい。これらの観点から、前記厚さは、０．３〜０．４５ｍｍがより好ましく、０．３５〜０．４ｍｍがさらに好ましい。
【００２０】
本発明の織物は、セルロース系化学繊維の含有率が５〜２５質量％であることが好ましい。
【００２１】
前記セルロース系化学繊維の含有率が５質量％以上であれば、吸湿発熱性を得ることができるので好ましく、２５質量％以下であれば、接触冷感が軽減されるので好ましい。これらの観点から、前記セルロース系化学繊維の含有率は１０〜１８質量％がさらに好ましい。
【００２２】
セルロース系化学繊維とは、キュプラ、レーヨン、アセテートである。
【００２３】
本発明の織物は、綿の風合いを生かしたい場合は、経糸が綿１００％からなる糸からなり、緯糸がアクリル繊維を含有する糸からなることが好ましい。
【００２４】
前記経糸を綿１００％からなる糸とすると、織物強度を高くすることができ、前記緯糸をアクリル繊維を含有する糸とすると、織物に柔軟性を与えることができるので好ましい。
【００２５】
前記アクリル繊維を含有する糸には、織物におけるアクリル繊維の含有率が１０〜７５質量％となる範囲であれば、アクリル繊維に他の繊維を混合しても良い。混合の方法は、アクリル繊維と他の繊維を混合して糸にしても良く、アクリル繊維の糸と他の糸をそれぞれ緯糸に使用しても良い。
【００２６】
本発明の織物は、保温性を高くしたい場合は、経糸及び緯糸それぞれにおけるアクリル繊維の含有率が１０〜７５質量％であることが好ましい。
【００２７】
前記経糸及び緯糸のそれぞれにおけるアクリル繊維の含有率が１０質量％以上であれば、単位目付当たりの保温率が高くなり易く、７５質量％以下であれば、綿の風合いを生かすことができ易いので好ましい。これらの観点から、経糸及び緯糸それぞれにおけるアクリル繊維の含有率を５０質量％以上にすることがさらに好ましい。
【００２８】
本発明の織物は、経糸及び緯糸の太さが、それぞれ綿番手で１５〜５０番手であることが好ましい。
【００２９】
前記経糸及び緯糸の太さが、それぞれ綿番手で１５番手以上であれば、表面形状が平滑になり、５０番手以下であれば、生地強度が保たれるので好ましい。これらの観点から、前記経糸及び緯糸の太さは、それぞれ綿番手で１８〜４５番手とすることがさらに好ましい。
【００３０】
本発明の織物は、緯糸の織密度が５０〜９０本／インチであることが好ましい。
【００３１】
前記緯糸の織密度が５０本／インチ以上であれば、保温性を高くし易く、９０本／インチ以下であれば、ソフトな風合いを得易くなるので好ましい。
【００３２】
本発明の織物は、片面または両面が起毛されていることが好ましい。
【００３３】
起毛することにより、アクリル繊維のソフトな風合いが得られ易く、アイロンを当てる必要がないので、アイロンの熱によるテカリの問題も発生しない。
【００３４】
本発明の織物は、密度が０．３〜０．５ｇ／ｃｍ３であることが好ましい。
【００３５】
前記密度が０．３ｇ／ｃｍ３以上であれば、織物の使用上問題ない程度の織物強度が得られ、密度が０．５ｇ／ｃｍ３以下であれば、軽量感が得られ易いので好ましい。これらの観点から、前記密度は０．３３〜０．４３ｇ／ｃｍ３であることがさらに好ましい。
【００３６】
本発明の織物は、織組織が、綾織または朱子織であることが好ましい。
【００３７】
織組織が、綾織または朱子織であれば、裏面にアクリル繊維を含有する糸が多く表れることで、保温性が向上するので好ましい。
【００３８】
本発明の織物は、保温率が１８〜２６％であることが好ましい。
【００３９】
前記保温率が１８％以上であれば、本織物を使用した衣服を着用した時に温かさを感じやすく、保温率が２６％以下であれば、織物の目付を大きくし過ぎることがないので好ましい。
【００４０】
本発明の織物は、単位目付当たりの保温率が０．１５５〜０．２００であることが好ましい。
【００４１】
前記単位目付当たりの保温率が０．１５５以上であれば、目付を大きくし過ぎず、効率良く保温率を高くすることができ、単位目付当たりの保温率が０．２００以下であれば、アクリル繊維の含有率を増やし過ぎることがないので好ましい。
【００４２】
単位目付当たりの保温率とは、保温率を目付で除した値である。
【００４３】
本発明の織物は、単位密度当たりの保温率が４０〜７５であることが好ましい。
【００４４】
前記単位密度当たりの保温率が４０以上であれば、軽くて、保温率が高い織物となり、単位密度当たりの保温率が７５以下であれば、アクリル繊維の含有率を増やし過ぎることがないので好ましい。これらの観点から、前記単位密度当たりの保温率は４５〜７２であることがより好ましく、６２〜７０であることがさらに好ましい。
【００４５】
単位密度当たりの保温率とは、保温率を密度で除した値である。
【００４６】
本発明の織物は、ＣＬＯ値が０．１０〜０．２５であることが好ましい。
【００４７】
前記ＣＬＯ値が０．１０以上であれば、本織物を使用した衣服を着用した時に温かさを感じやすく、ＣＬＯ値が０．２５以下であれば、織物の目付を大きくし過ぎることがないので好ましい。
【００４８】
本発明の織物は、抗ピル性が３級以上であることが好ましい。
【００４９】
前記抗ピル性が３級以上であれば、毛玉が発生し難く、長期着用しても外観がきれいに保ち易いので好ましい。この観点から、前記抗ピル性は４級以上がより好ましく、４．５級以上がさらに好ましい。
【実施例】
【００５０】
以下、本発明を実施例により具体的に説明する。尚、実施例における各項目の測定は次の方法に拠った。【００５１】
（織物の厚さの測定方法）
ＪＩＳ  Ｌ  １０９６（２０１０）  ８．４  Ａ法に準じて測定した。尚、一定圧力は、０．３ｋＰａとした。【００５２】
（保温率及びＣＬＯ値の測定方法）
ＡＳＴＭ  Ｄ  １５１８−８５  法に準じて測定した。【００５３】
（抗ピル性の測定方法）
ＪＩＳ  Ｌ  １０７６（２０１２）  ８．１．１  Ａ法に準じて測定した。【００５４】
（実施例１）
アクリル繊維（三菱ケミカル社製  品番：Ｈ６１６、単繊維繊度１．０ｄｔｅｘ、繊維長３８ｍｍ、沸水収縮率（ＢＷＳ）２％）が７０質量％と、レーヨン繊維（単繊維繊度１．３ｄｔｅｘ、繊維長３８ｍｍ）が３０質量％とからなる紡績糸［撚係数１００、毛番手３４番手（綿番手２０番手）］を製造した。定法に従いチーズ染色機にて染色し、染色糸を得た。【００５５】
経糸に染色済みの市販の綿糸（綿番手２０番手）、緯糸に前記紡績糸を使用し、織密度が、経６８本／インチ、緯６０本／インチとして製織し綾織の生地を製造した。その後、前記生地の裏面を起毛して織物を得た。その物性を表１に示す。【００５６】
（実施例２）
アクリル繊維（三菱ケミカル社製  品番：Ｈ６１６、単繊維繊度１．０ｄｔｅｘ、繊維長３８ｍｍ、沸水収縮率（ＢＷＳ）２％）が７０質量％と、レーヨン繊維（単繊維繊度１．３ｄｔｅｘ、繊維長３８ｍｍ）が３０質量％とからなる紡績糸［撚係数１０５、毛番手６８番手（綿番手４０番手）］を製造した。定法に従いチーズ染色機にて染色し、染色糸を得た。【００５７】
経糸に染色済みの市販の綿糸（綿番手４０番手）、緯糸に前記紡績糸を使用し織密度を表１に記載の通りに変更した以外は、実施例１と同様にして織物を得た。その物性を表１に示す。【００５８】
（実施例３）
アクリル繊維（三菱ケミカル社製  品番：Ｈ６１６、単繊維繊度１．０ｄｔｅｘ、繊維長３８ｍｍ、沸水収縮率（ＢＷＳ）２％）が７０質量％と、綿繊維が３０質量％とからなる紡績糸［撚係数１０５、毛番手５４番手（綿番手３２番手）］を製造した。定法に従いチーズ染色機にて染色し、染色糸を得た。経糸を前記紡績糸とし、織密度を表１に記載の通りに変更した以外は実施例２と同様にして織物を得た。その物性を表１に示す。【００５９】
（比較例１）
緯糸を染色済みの市販の綿糸（綿番手２０番手）に変更した以外は、実施例１と同様にして織物を得た。その物性を表１に示す。
実施例１と比較して、保温率、単位目付当たりの保温率、ＣＬＯ値は劣るものであった。【００６０】
（比較例２）
緯糸を染色済みの市販の綿糸（綿番手４０番手）に変更した以外は、実施例２と同様にして織物を得た。その物性を表１に示す。
実施例２と比較して、保温率、単位目付当たりの保温率、ＣＬＯ値は劣るものであった。【００６１】
（比較例３）
経糸及び緯糸としてＪＩＳ  Ｌ  ０８０３の交織１号に用いるポリエステル紡績糸（ポリエステル１００質量％）を使用した以外は、実施例１と同様にして織物を得た。その物性を表１に示す。
実施例１〜３と比較して、保温率、単位目付当たりの保温率、ＣＬＯ値は劣るものであった。【００６２】
（比較例４）
織組織を平織にし、目付を表１に記載の通りにした以外は実施例２と同様にして織物を得た。
実施例２と比較して、平織のため目付が小さくなり、保温率、単位目付当たりの保温率、ＣＬＯ値は劣るものであった。【００６３】
（比較例５）
経糸及び緯糸の組成を綿１００質量％に変更した以外は比較例４と同様にして織物を得た。
目付が小さい場合、比較例４のアクリル繊維混糸を含有する織物と比較例５の綿１００質量％糸からなる織物とでは、保温率の差は無いものであった。【００６４】
【表１】
2018062313.tif 000002
【国際調査報告】
2018062313.tif 000003
2018062313.tif 000004
2018062313.tif 000005
2018062313.tif 000006